АРМИРОВАННАЯ ПРОМЕЖУТОЧНАЯ ФАЗА И КЛЕЕНЫЕ КОНСТРУКЦИИ НА ЕЕ ОСНОВЕ

1. Конструкция, содержащая, по меньшей мере, склеиваемый материал и клеевую композицию, в которой клеевая композиция содержит, по меньшей мере, термоотверждаемую смолу, отвердитель и межфазный материал, где склеиваемый материал является подходящим для концентрирования межфазного материала в межфазной области между склеиваемым материалом и клеевой композицией, и где межфазная область содержит межфазный материал.
2. Конструкция по п. 1, в которой межфазный материал концентрируется в месте нахождения в межфазной области во время отверждения термоотверждаемой смолы, в результате чего возникает градиент концентрации межфазного материала в межфазной области, в которой межфазный материал имеет более высокую концентрацию вблизи склеиваемого материала, чем вдали от склеиваемого материала.
3. Конструкция по п. 1, в которой клеевая композиция дополнительно содержит ускоритель.
4. Конструкция по п. 1, в которой клеевая композиция дополнительно содержит добавку, повышающую ударную прочность, наполнитель или их комбинацию.
5. Конструкция по п. 1, в которой склеиваемый материал содержит армирующее волокно, углеродную подложку, металлическую подложку, подложку из металлического сплава, подложку с металлическим покрытием, подложку из сплавов, деревянную подложку, оксидную подложку, пластиковую подложку, подложку из композитного материала или их комбинацию.
6. Полимерная композиция, армированная волокном, содержащая
армирующее волокно и клеевую композицию, в которой клеевая композиция содержит, по меньшей мере, термоотверждаемую смолу, отвердитель и межфазный материал; в которой армирующее волокно является подходящим для концентрирования межфазного материала в межфазной области между армирующим волокном и клеевой композицией, где межфазная область содержит межфазный материал.
7. Полимерная композиция, армированная волокном по п. 6, в которой межфазный материал концентрируется в месте нахождения в межфазной области во время отверждения термоотверждаемой смолы, в результате чего возникает градиент концентрации межфазного материала в межфазной области, в которой межфазный материал имеет более высокую концентрацию вблизи армирующего волокна, чем вдали от склеиваемого материала.
8. Полимерная композиция, армированная волокном по п. 7, в которой смоляная композиция дополнительно содержит агент, способствующий миграции.
9. Полимерная композиция, армированная волокном по п. 8, дополнительно содержит ускоритель.
10. Полимерная композиция, армированная волокном по п. 8, дополнительно содержит добавку, повышающую ударную прочность, наполнитель или их комбинации.
11. Полимерная композиция, армированная волокном по п. 8, дополнительно содержит термопластические частицы с размером частиц не более около 100 мкм, в которой после отверждения клеевой композиции термопластические частицы локализуются снаружи слоя волокон, содержащего множество армирующих волокон.
12. Полимерная композиция, армированная волокном по п. 8, в
которой межфазный материал содержит полимер, сополимер, блок- сополимер, разветвленный полимер, сверхразветвленный полимер, дендример и т.п., частицы каучука со структурой ядро-оболочка, частицы со структурой твердое ядро-мягкая оболочка, частицы со структурой мягкое ядро-твердая оболочка, неорганический материал, металл, оксид, углеродный материал, гибридный органический-неорганический материал, неорганический материал с привитым полимером, органофункционализированный неорганический материал, углеродный материал с привитым полимером, органофункционализированный углеродный материал или их комбинацию.
13. Полимерная композиция, армированная волокном по п. 8, в которой межфазный материал содержит каучукоподобный полимер, каучукоподобный сополимер, блок-сополимер, частицы каучука со структурой ядро-оболочка, частицы со структурой ядро-оболочка или их комбинацию.
14. Полимерная композиция, армированная волокном по п. 8, в которой межфазный материал содержит частицы со структурой ядро-оболочка.
15. Полимерная композиция, армированная волокном по п. 8, в которой количество межфазного материала составляет приблизительно от 0,5 до приблизительно 25 массовых частей на 100 массовых частей термоотверждаемой смолы.
16. Полимерная композиция, армированная волокном по п. 8, в которой агент, способствующий миграции, содержит полимер, термопластическую смолу, термоотверждаемую смолу или их комбинацию.
17. Полимерная композиция, армированная волокном по п. 16, в которой термопластическая смола содержит поливинилформаль, полиамид, поликарбонат, полиацеталь, поливинилацеталь, полифениленоксид, полифениленсульфид, полиарилат, сложный полиэфир, полиамидимид, полиимид, простой полиэфиримид, полиимид с фенилтриметилиндановой структурой, полисульфон, простой полиэфирсульфон, простой полиэфиркетон, простой полиэфирэфиркетон, полиарамид, простой полиэфирнитрил, полибензимидазол, их производное или их комбинацию.
18. Полимерная композиция, армированная волокном по п. 16, в которой термопластическая смола содержит поливинилформаль, простой полиэфиримид, простой полиэфирсульфон или их комбинацию.
19. Полимерная композиция, армированная волокном по п. 8, в которой количество агента, способствующего миграции, составляет приблизительно от 1 до приблизительно 30 массовых частей на 100 массовых частей термоотверждаемой смолы.
20. Полимерная композиция, армированная волокном по п. 8, в которой отношение агента, способствующего миграции, к межфазному материалу составляет приблизительно от 0,1 до приблизительно 30, и в которой межфазный материал содержит частицы со структурой ядро-оболочка, и агент, способствующий миграции, содержит простой полиэфирсульфон, простой полиэфиримид, поливинилформаль или их комбинацию.
21. Препрег, содержащий полимерную композицию, армированную волокном по п. 8.
22. Способ производства композитного изделия, содержащий получение полимерной композиции, армированной волокном по п. 8, и
отверждение полимерной композиции, армированной волокном.
23. Армированная промежуточная фаза, содержащая межфазную область между армирующим волокном и клеевой композицией, где межфазная область содержит межфазный материал и имеет, по меньшей мере, отчетливо выраженное радиальное расположение межфазного материала с более высокой концентрацией межфазного материала вблизи армирующего волокна, чем концентрация в клеевой композиции, где межфазная область имеет среднюю толщину приблизительно 10-1000 нм и коэффициент вариации для средней толщины приблизительно менее 50%.
24. Способ, содержащий нанесение клеевой композиции по п. 1 на поверхность склеиваемого материала по п. 1 и отверждение клеевой композиции с образованием клеевого соединения, где во время отверждения термоотверждаемой смолы межфазный материал концентрируется в месте нахождения в межфазной области, в результате чего возникает градиент концентрации межфазного материала в межфазной области, где межфазный материал имеет более высокую концентрацию вблизи склеиваемого материала, чем вдали от склеиваемого материала.